(57)【要約】【課題】  高い透湿性を有しながら、強度が十分に高められた繊維ボードを提供する。【解決手段】  ケナフを解繊して得られるケナフ繊維を熱硬化性接着剤で接着して形成される繊維ボードに関する。ケナフ繊維として平均長さが１０〜２００ｍｍ及び平均径が１０〜３００μｍであるものを用いる。このケナフ繊維を集合させた繊維マットに熱硬化性接着剤を含浸させることによって、密度が６００〜９００ｋｇ／ｍ３となるように形成されている。【選択図】  なし【特許請求の範囲】
【請求項１】
ケナフを解繊して得られるケナフ繊維を熱硬化性接着剤で接着して作製される繊維ボードであって、ケナフ繊維として平均長さが１０〜２００ｍｍ及び平均径が１０〜３００μｍであるものを用い、このケナフ繊維を集合させた繊維マットに熱硬化性接着剤を含浸させることによって、密度が６００〜９００ｋｇ／ｍ３となるように作製されて成ることを特徴とする繊維ボード。
【請求項２】
熱硬化性接着剤が、単量体を１０〜４０重量％と、分子量２００〜２０００の多量体を６０〜９０重量％含み、平均分子量が４００〜７００のフェノール樹脂であることを特徴とする請求項１に記載の繊維ボード。
【請求項３】
熱硬化性接着剤のｐＨが、１０以下であることを特徴とする請求項１又は２に記載の繊維ボード。
【請求項４】
ケナフ繊維として長さの標準偏差が２０ｍｍ以下で且つ径の標準偏差が５０μｍ以下のものを用いることを特徴とする請求項１乃至３のいずれかに記載の繊維ボード。
【発明の詳細な説明】
【技術分野】
【０００１】
本発明は、ケナフ繊維を原料として作製される繊維ボードに関するものである。
【背景技術】
【０００２】
住宅等の壁を形成する壁材としては、透湿性（通気性）を有する繊維ボードが用いられている。一般的に室内の水蒸気圧は室外の水蒸気圧よりも高いので、上記のように透湿性繊維ボードによって壁を形成してあると、室内の湿気（水分）を壁を通して室外へ移動させることができるものである。
【０００３】
従来、上記のような透湿性繊維ボードとしては、アブラヤシ繊維及びジュート繊維等の植物性天然繊維を主原料とする成型ボードが知られている（例えば、特許文献１等参照）。この成型ボードは通気性を具備する上に、剛直性をも所望する場合には、接着剤の種類及びその使用量率を設定することによって達成できるというものである。
【特許文献１】特開平６−２８５８１９号公報（段落番号［００１１］等）
【発明の開示】
【発明が解決しようとする課題】
【０００４】
しかし、上記成型ボードにおいて、接着剤の種類等を設定することによって得られる剛直性や強度には限界がある。かりにこの限界を超えて剛直性や強度を高めることができたとしても、この場合にはもはや十分な透湿性を確保できないものとなっている場合が多く、この場合には以下のような問題が生じる。
【０００５】
すなわち、透湿性が不十分な成型ボードによって壁を形成すると、室内の湿気が壁内に浸入し難くなるのはもちろん、一旦、壁内に浸入した湿気は室外へ出難くもなるので壁内に滞留することとなる。そうすると壁の強度をある程度高めていても、やがては壁内で結露が生じ、この結露により壁内の柱や断熱材が腐朽するほか、壁自体の強度も弱められるおそれがある。逆に、透湿性が十分な成型ボードでは、当初から十分な強度を確保することができず、壁材として用いることができない。
【０００６】
このように、アブラヤシ繊維等の植物性天然繊維を主原料とする成型ボードでは、住宅等の壁を形成する壁材に要求される透湿性及び強度を満足させることは難しいものであり、また、壁材と同様に透湿性及び強度が要求される床材、天井材、下地材等の建築材料として上記成型ボードを利用するのも困難である。
【０００７】
本発明は上記の点に鑑みてなされたものであり、高い透湿性を有しながら、強度が十分に高められた繊維ボードを提供することを目的とするものである。
【課題を解決するための手段】
【０００８】
本発明の請求項１に係る繊維ボードは、ケナフを解繊して得られるケナフ繊維を熱硬化性接着剤で接着して作製される繊維ボードであって、ケナフ繊維として平均長さが１０〜２００ｍｍ及び平均径が１０〜３００μｍであるものを用い、このケナフ繊維を集合させた繊維マットに熱硬化性接着剤を含浸させることによって、密度が６００〜９００ｋｇ／ｍ３となるように作製されて成ることを特徴とするものである。
【０００９】
また請求項２の発明は、請求項１において、熱硬化性接着剤が、単量体を１０〜４０重量％と、分子量２００〜２０００の多量体を６０〜９０重量％含み、平均分子量が４００〜７００のフェノール樹脂であることを特徴とするものである。
【００１０】
また請求項３の発明は、請求項１又は２において、熱硬化性接着剤のｐＨが、１０以下であることを特徴とするものである。
【００１１】
また請求項４の発明は、請求項１乃至３のいずれかにおいて、ケナフ繊維として長さの標準偏差が２０ｍｍ以下で且つ径の標準偏差が５０μｍ以下のものを用いることを特徴とするものである。
【発明の効果】
【００１２】
本発明によれば、高い透湿性を有しながら、強度を十分に高めることができるものであり、住宅等の壁を形成する壁材として上記繊維ボードを利用することができるほか、壁材と同様に透湿性及び強度が要求される床材、天井材、下地材等の建築材料として利用することもできるものである。
【００１３】
また請求項２の発明によれば、１０〜４０重量％含まれる単量体は主としてケナフ繊維内に浸透し、また６０〜９０重量％含まれる分子量２００〜２０００の多量体はケナフ繊維内への浸透性が低く主としてケナフ繊維の表面に付着する。そして、ケナフ繊維の内部に浸透した成分が硬化することによって、ケナフ繊維内への水分の吸収を抑制することができ、水分の吸収によるケナフ繊維の膨潤、変形を抑制して繊維ボードの寸法安定性を高めることができるものであり、またケナフ繊維の表面に付着した成分が硬化することによってケナフ繊維同士を強固に接着・結合させることができ、繊維ボードの剥離強度を高めることができるものである。この結果、寸法安定性に優れると共に高い剥離強度を有する繊維ボードを得ることができるものである。
【００１４】
また請求項３の発明によれば、剥離強度が高く、また厚さ膨潤率の低い繊維ボードを得ることができるものである。
【００１５】
また請求項４の発明によれば、透湿性や強度等の特性が安定した繊維ボードを得ることができるものである。
【発明を実施するための最良の形態】
【００１６】
以下、本発明を実施するための最良の形態を説明する。
【００１７】
本発明に係る繊維ボードは、ケナフ（アオイ科の一年草）を解繊して得られるケナフ繊維を熱硬化性接着剤で接着して作製されるものである。
【００１８】
ケナフ繊維は、ケナフの茎の靭皮部から得られる長繊維束（幅：１〜２ｃｍ、長さ：２〜４ｍ）を機械的に解繊処理することによって得ることができる。解繊処理は、ケナフ繊維の平均長さが１０〜２００ｍｍに、より好ましくは１５〜８０ｍｍに、且つ平均径が１０〜３００μｍに、より好ましくは７０〜１５０μｍになるまで行なう。本発明は繊維ボードを作製するにあたって、このように解繊した後のケナフ繊維を用いるものである。ここで図１（ａ）はケナフ繊維１の断面を顕微鏡で観察した模式図であり、一本のケナフ繊維１は直径１０〜３０μｍの多数の単繊維２が結合して成り立っており、単繊維２の細胞壁３は中央に導管４を形成している。５は繊維表面を示すものである。
【００１９】
ケナフ繊維の平均長さが上記の範囲より短いと、ケナフ繊維同士の絡み合いが不十分となり、繊維ボードの強度を十分に高めることができない。逆に、ケナフ繊維の平均長さが上記の範囲より長いと、後述する繊維マットを均一な構造となるように作製するのが困難となり、加熱加圧成形により得られる繊維ボードの密度のバラツキが大きくなることによって、強度面において欠陥となる部分が生じるおそれがある。また、ケナフ繊維の平均径が上記の範囲より小さいと、強度面においては、ケナフ繊維の接触点が多くなり、ケナフ繊維同士の絡み合いが強まることによって、繊維ボードの強度を高めることができる反面、ケナフ繊維間の空隙が小さくなるために透湿性が低くなるおそれがある。逆に、ケナフ繊維の平均径が上記の範囲より大きいと、透湿性を有する繊維ボードを得ることはできるが、アブラヤシ繊維等と同様に平均径が太すぎるために、上記繊維ボードの強度が弱くなる。
【００２０】
そして、上記のケナフ繊維を集合させた繊維マットに熱硬化性接着剤を含浸させることによって、繊維ボードを作製することができる。具体的な作製方法の一例は、以下の通りである。すなわち、上記の繊維マットは、解繊処理後のケナフを積層し、これに必要に応じてニードルパンチング等を行い、ケナフ繊維を絡めることによって得ることができる。また、熱硬化性接着剤としては、特に限定されるものではないが、例えば、フェノール樹脂接着剤、ユリヤ樹脂接着剤、メラミン樹脂接着剤、メラミン−ユリヤ共縮合樹脂接着剤等を用いることができる。
【００２１】
次に、上記のようにして得た繊維マットを熱硬化性接着剤中に浸漬させることによって、繊維マットに熱硬化性接着剤を含浸させ、熱硬化性接着剤を含浸した繊維マットを絞りローラーに通すことによって、熱硬化性接着剤の付着量が所定の範囲となるように調整する。繊維マットに対する熱硬化性接着剤の付着量が樹脂成分に換算して固形分で５〜４０重量％の範囲になるように調整するのが好ましく、より好ましくは１５〜３０重量％である。１５重量％より少ない場合、特に５重量％より少ない場合は、得られる繊維ボードの剥離強度が低下し、逆に３０重量％より多い場合、特に４０重量％より多い場合には、得られる繊維ボードの耐衝撃性が低下するおそれがある。ここで、熱硬化性接着剤を含浸させる前に、繊維マットを乾燥し、繊維マットの含水率を２５重量％以下に調整するようにしてもよい。繊維マットの含水率の下限は特に設定されないが、５重量％以下にまで含水率を下げる必要はない。このように繊維マットを乾燥して含水率を低下させた後に、熱硬化性接着剤を含浸することによって、ケナフ繊維内に樹脂分を効率良く浸透させることができ、寸法安定性の高い繊維ボードを得ることができるものである。
【００２２】
上記のように繊維マットに熱硬化性樹脂を含浸させた後、乾燥させることによって所定の含水率となるように調整する。乾燥は繊維マットに常温風や熱風を送風したり、繊維マットを加熱炉に導入して加熱したりすることによって行なうことができるものであり、繊維マット中の水分が１５重量％以下になるように乾燥を行なうのが望ましい。そしてこの後に、繊維マットを加熱加圧成形して熱硬化性接着剤を硬化させることによって、繊維ボードを作製することができるものである。加熱加圧成形の条件は、特に限定されるものではないが、温度１２０〜１９０℃、圧力１〜４ＭＰａの範囲が好ましく、時間については板厚や加熱温度に応じて適宜設定されるものである。
【００２３】
本発明において、上記のようにして得た繊維ボードの密度は６００〜９００ｋｇ／ｍ３、より好ましくは７００〜８５０ｋｇ／ｍ３に設定されるものである。このような密度の設定は、繊維ボードの作製時において熱硬化性接着剤の含有量を調整することや、繊維マットの面重量の調整等によって行なうことができる。繊維ボードの密度が上記の範囲より小さいと、繊維ボードにおける空隙の割合が増加することにより、透湿抵抗が小さくなって透湿性が高くなる反面、ケナフ繊維同士の絡み合いが繊維ボードの強度向上に十分に寄与しなくなる。このような繊維ボードは透湿性はあるものの強度がないので、壁材等として用いるのは不適当である。逆に繊維ボードの密度が上記の範囲より大きいと、繊維ボードにおける空隙の割合が減少することにより、ケナフ繊維同士の絡み合いが繊維ボードの強度向上に寄与する反面、透湿抵抗が大きくなって透湿性が低くなる。このような繊維ボードは強度はあるものの透湿性が不十分であり、結露を生じさせやすいので、壁材等として用いるのは不適当である。ちなみに、アブラヤシ繊維は、繊維径が太いものであるため、透湿性と強度の両者を満足するボードを得ることができない。また床材に用いた場合には、アブラヤシ繊維等の繊維径が太いものであれば、キャスターの耐久性に要求される表面硬度を満足するボードを得ることができない。
【００２４】
既述のように本発明に係る繊維ボードは、所定のケナフ繊維を集合させた繊維マットに熱硬化性接着剤を含浸させることによって、密度が６００〜９００ｋｇ／ｍ３となるように作製されているので、高い透湿性を有しながら、強度を十分に高めることができるものである。そのため、住宅等の壁を形成する壁材として上記繊維ボードを利用することができるほか、壁材と同様に透湿性及び強度が要求される床材、天井材、下地材等の建築材料として利用することもできるものである。
【００２５】
特に、密度が７００〜８５０ｋｇ／ｍ３である繊維ボードは、密度が７００ｋｇ／ｍ３より小さい繊維ボードに比べて強度がさらに高く、密度が８５０ｋｇ／ｍ３より大きい繊維ボードに比べて透湿性がさらに高いものであり、透湿性と強度のバランスを一層良好に保つことができるものである。
【００２６】
ここで、本発明においてケナフ繊維としては、長さの標準偏差が２０ｍｍ以下で且つ径の標準偏差が５０μｍ以下のものを用いるのが好ましい。長さのばらつきが大きいケナフ繊維や、繊維径のばらつきが大きいケナフ繊維を用いると、上記のような透湿性や強度等の特性が安定しないが、このように長さの標準偏差が２０ｍｍ以下で且つ径の標準偏差が５０μｍ以下のケナフ繊維は、繊維長さや繊維径のばらつきが小さく、透湿性や強度等の特性が安定した繊維ボードを容易に得ることができるものである。ケナフ繊維は長さや径の標準偏差は小さければ小さいほど好ましいのはいうまでもない。
【００２７】
図３（ａ）と（ｂ）は、ケナフ長繊維束の開繊処理及び繊維マット形成を、２種類の装置を用いて行なったときの、繊維径と長さの関係を示すグラフであり、表１の（ａ）と（ｂ）はこのケナフ繊維の繊維径と長さを測定したデータを示す。これらのケナフ繊維は長さの標準偏差が２０ｍｍ以下で且つ径の標準偏差が５０μｍ以下であり、本発明において用いて好ましいものである。
【００２８】
【表１】
2004314592.tif 000002
【００２９】
また本発明において、ケナフ繊維を接着する熱硬化性接着剤としては上記のように各種のものを用いることができるが、なかでもフェノール樹脂接着剤を使用するのが好ましい。フェノール樹脂のなかでも、水溶性のレゾール型フェノール樹脂を用いるのが好ましいものであり、レゾール型フェノール樹脂は次のようにして調製することができる。すなわち、蒸留したフェノールと、ホルムアルデヒド水溶液と、アルカリ触媒とを秤量して反応容器にとり、オイルバスなどで加熱しながら攪拌することによって反応させ、硫酸を適量加えてｐＨ調整することによって、過剰のアルカリ触媒を中和して沈殿させる。この後に、アスピレータで減圧しながら蒸留・脱水することによって、不揮発成分（樹脂成分）の重量比が５０％程度のフェノール樹脂水溶液を得ることができるものであり、これを接着剤として使用することができるものである。
【００３０】
上記のアルカリ触媒としては水酸化ナトリウム、水酸化カルシウム、水酸化バリウム、アンモニア、アミン類などを用いることができるものであり、また反応条件は、温度条件が６０〜９５℃の範囲、反応時間が数十分から２時間程度の範囲が一般的である。そしてレゾール型フェノール樹脂は、フェノール、モノメチロールフェノール、ジメチロールフェノール、トリメチロールフェノールなどの単量体と、これらの単量体が２以上結合した多量体の混合物として調製されるものである。このようにフェノール樹脂は、分子量が９０以上、２００未満の単量体と、分子量が２００以上、２０００以下の多量体を含有しており、フェノール樹脂の分子量分布は例えば図２に示すような分布になっている。そして上記のようにフェノール樹脂を調製する際に、反応条件を制御したり、フェノールとアルデヒドのモル比を制御したり、アルカリ触媒の種類や量を選定したりすることによって、粘度の異なる様々な分子量をもつフェノール樹脂を得ることができるものであり、フェノール樹脂の分子量分布を自在に制御することができるものである。
【００３１】
そして本発明では、フェノール樹脂接着剤として、樹脂成分において、分子量９０〜２００の単量体を１０〜４０重量％と、分子量２００〜２０００の多量体を６０〜９０重量％含み（両者の合計１００重量％）、平均分子量（重量平均分子量：Ｍｗ）が４００〜７００になるように調整したフェノール樹脂を用いるのが好ましい。単量体は分子サイズが小さいので、ケナフ繊維１内への浸透性が高く、図１（ｂ）のように単量体ｍは主としてケナフ繊維１内に浸透し、また多量体は分子サイズが大きいので、ケナフ繊維１内への浸透性が低く、図１（ｃ）のように多量体ｐは主としてケナフ繊維１の表面に付着する。従って、成形工程でフェノール樹脂接着剤を硬化させると、単量体はケナフ繊維１の内部で硬化し、繊維ボードが吸水してもケナフ繊維１内への水分の吸収が抑制され、水分の吸収によるケナフ繊維１の膨潤、変形を抑制して、繊維ボードの寸法安定性を高めることができるものである。また多量体はケナフ繊維１の表面で硬化し、ケナフ繊維１同士を強固に接着・結合させることができ、繊維ボードの剥離強度を高めることができるものである。このようにして、寸法安定性に優れると共に高い剥離強度を有する繊維ボードを得ることができるものである。
【００３２】
フェノール樹脂中の単量体の含有量が１０重量％未満で、多量体の含有量が９０重量％を超えると、ケナフ繊維１の内部へ浸透する樹脂分の量が少なくなって、寸法安定性が不十分になり、またフェノール樹脂中の単量体の含有量が４０重量％を超え、多量体の含有量が６０重量％を未満であると、ケナフ繊維１の表面に付着する樹脂分の量が少なくなって、繊維ボードの剥離強度が不十分になる。さらに、フェノール樹脂の平均分子量が４００未満であると、ケナフ繊維１の表面に付着する樹脂分の量が少なくなって、繊維ボードの剥離強度が不十分になり、またフェノール樹脂の平均分子量が７００を超えると、ケナフ繊維１の内部へ浸透する樹脂分の量が少なくなって、寸法安定性が不十分になる。従って、寸法安定性と剥離強度の両方の特性を高く得るには、単量体や多量体の含有率、平均分子量が上記の範囲であるフェノール樹脂を用いる必要がある。
【００３３】
また、ケナフ繊維を接着する熱硬化性接着剤としては、ｐＨが１０以下のものが好ましい。表２及び図４（ａ）はフェノール樹脂接着剤のｐＨと繊維ボードの剥離強度との関係を示すものであり、また表２及び図４（ｂ）はフェノール樹脂接着剤のｐＨと繊維ボードの厚さ膨潤率との関係を示すものであり、熱硬化性接着剤としてｐＨが１０以下のものを用いることによって、剥離強度が高く、厚さ膨潤率が小さい繊維ボードを得ることができるものである。ｐＨの下限は特に設定されるものではないが、実用的にはｐＨ８程度が下限である。尚、厚さ膨潤率の測定は、ＪＩＳ  Ａ  ５９０５（繊維板）で規定された方法に準拠して行なった。
【００３４】
【表２】
2004314592.tif 000003
【００３５】
また、ケナフ繊維を接着する熱硬化性接着剤としては、遊離フェノールの含有率が３重量％以下のものが好ましく、また遊離ホルムアルデヒドの含有率が０．０７重量％以下のものが好ましい。
【００３６】
フェノール樹脂はフェノールとホルムアルデヒドを原料として合成することができるが、この合成時に、反応時間、反応温度、反応速度等を制御することによって、遊離フェノールの含有率が低いフェノール樹脂からなる熱硬化性接着剤を得ることができるものである。そして図５（ａ）は熱硬化性接着剤中の遊離フェノールの含有率と、この熱硬化性接着剤を用いて作製した繊維ボード中のフェノールの残存率との関係を示すものであり、熱硬化性接着剤中の遊離フェノールの含有率が３重量％以下であると、繊維ボード中の残存フェノール量が少なくなっており、繊維ボード成形の後に臭気の大きな原因になる残存フェノールを低減することができる。従って、繊維ボードを成形した後に、特に処理等を行なう必要なく、ボード物性を維持したまま、臭気を低減することができるものである。熱硬化性接着剤中の遊離フェノールの含有率はより小さいことが望ましく、０％であることが理想的である。
【００３７】
また同様に反応時間、反応温度、反応速度等を制御することによって、遊離ホルムアルデヒドの含有率が低いフェノール樹脂からなる熱硬化性接着剤を得ることができる。そして図５（ｂ）は熱硬化性接着剤中の遊離ホルムアルデヒドの含有率と、この熱硬化性接着剤を用いて作製した繊維ボードからのホルムアルデヒド放散量との関係を示すものであり、熱硬化性接着剤中の遊離ホルムアルデヒドの含有率が０．０７重量％以下であると、繊維ボードからのホルムアルデヒドの放散量が少なくなっており、シックハウス症候群の大きな原因となるホルムアルデヒドの放散を低減することができる。従って、繊維ボードを成形した後に、特に処理等を行なう必要なく、ボード物性を維持したまま、低ホルムアルデヒドレベルを達成することができるものである。熱硬化性接着剤中の遊離ホルムアルデヒドの含有率はより小さいことが望ましく、０％であることが理想的である。
【実施例】
【００３８】
以下本発明を実施例によって具体的に説明する。尚、分子量の測定は、東ソー社製ＧＰＣ測定装置「ＨＬＣ８０２Ａ」を用いて、ゲル浸透クロマトグラフ（ＧＰＣ）法により行なった。このとき、分子量測定に用いる接着剤溶液をＴＨＦ溶液で溶解後、フィルターで濾過して分析に用い、分子量計算はポリエチレン換算で行ない、重量平均値を接着剤の分子量とした。
【００３９】
（実施例１）
ケナフの茎の靭皮部から得られる長繊維束（幅：１〜２ｃｍ、長さ：２〜４ｍ）を機械的に解繊処理することによって、平均長さが２５ｍｍ及び平均径が１００μｍであるケナフ繊維(繊維長の標準偏差１６ｍｍ、繊維径の標準偏差４１μｍ)を得た。次にこのケナフ繊維を積層し、ニードルパンチングすることによって繊維マットを得た。次にこの繊維マットをフェノール樹脂接着剤中に浸漬した後、絞りローラーに通して絞ることによって、フェノール樹脂接着剤の含有量が２５質量％となるように調整した。ここで、フェノール樹脂接着剤として、重量平均分子量５８４、分子量の範囲が９０〜１９０の単量体と分子量の範囲が２００〜２０００の多量体の重量比率が３０：７０のレゾール型フェノール樹脂接着剤（樹脂成分比率５０重量％、ｐＨ９．０、遊離フェノール１．４重量％、遊離ホルムアルデヒド０．０６重量％）を用いた。
【００４０】
次にフェノール樹脂接着剤を含有する繊維マットを８０℃で、含水率が約１０重量％となるように乾燥した。この後、この繊維マットを１７０℃、３ＭＰａ、４分間の条件で加熱加圧成形し、厚さ４ｍｍのケナフ繊維ボードを得た。このケナフ繊維ボードの密度は６００ｋｇ／ｍ３であった。
【００４１】
（実施例２）
ケナフ繊維ボードの密度を７５０ｋｇ／ｍ３とした他は、実施例１と同様にした。
（実施例３）
ケナフ繊維ボードの密度を８００ｋｇ／ｍ３とした他は、実施例１と同様にした。
（実施例４）
ケナフ繊維ボードの密度を８５０ｋｇ／ｍ３とした他は、実施例１と同様にした。
（実施例５）
ケナフ繊維ボードの密度を９００ｋｇ／ｍ３とした他は、実施例１と同様にした。
（比較例１）
ケナフ繊維ボードの密度を５００ｋｇ／ｍ３とした他は、実施例１と同様にした。
（比較例２）
ケナフ繊維ボードの密度を１０００ｋｇ／ｍ３とした他は、実施例１と同様にした。
（比較例３）
厚さ４ｍｍ、密度５５０ｋｇ／ｍ３の市販の合板（ラワン合板）を用いた。
【００４２】
そして、上記の実施例１〜５及び比較例１、２のケナフ繊維ボード並びに比較例３の合板を試料として、透湿抵抗及び曲げ強度を測定した。結果を表１に示す。
【００４３】
なお、透湿抵抗の測定は、ＪＩＳ  Ａ  １３２４（建築材料の透湿性測定方法）に示すカップ法に基づいて行った。すなわち、直径３０ｃｍの透湿カップ内に塩化カルシウムを入れた後に、このカップを試料で密閉することによって、試料の取付けを行った。次に、試料を取り付けたカップを温度２３℃、相対湿度５０％に設定した恒温恒湿槽内に置き、所定の時間間隔でカップを取り出して、カップの質量増加を測定し、試料の透湿量を求めた。そして、次の式から透湿抵抗を算出した。
【００４４】
Ｚｐ＝（Ｐ１−Ｐ２）×Ａ／Ｇ
ここに、Ｚｐ：透湿抵抗［（ｍ２・ｓ・Ｐａ）／ｎｇ］｛（ｍ２・ｈ・ｍｍＨｇ）／ｇ｝、Ｇ：透湿量（ｎｇ／ｓ）｛ｇ／ｈ｝、Ａ：透湿面積（０．０６２５ｍ２）、Ｐ１：恒温恒湿槽内の空気の水蒸気圧（Ｐａ）｛ｍｍＨｇ｝、Ｐ２：透湿カップ内の空気の水蒸気圧（０Ｐａ）｛０ｍｍＨｇ｝である。
【００４５】
一方、曲げ強度は、ＪＩＳ  Ａ  ５９０５（繊維板）に基づく曲げ強さ試験を行うことによって測定した。
【００４６】
【表３】
2004314592.tif 000004
【００４７】
表３にみられるように、実施例１〜５について、透湿抵抗はたかだか５３７６（ｍ２・ｓ・Ｐａ）／ｎｇであり、また、曲げ強度は最低でも４８ＭＰａであることから、実施例１〜５のケナフ繊維ボードはいずれも透湿性及び強度が高いものであることが確認される。
【００４８】
一方、所定のケナフ繊維を用いても、比較例１のケナフ繊維ボードのように密度が６００ｋｇ／ｍ３を下回ると曲げ強度が著しく低くなり、比較例２のケナフ繊維ボードのように密度が９００ｋｇ／ｍ３を上回ると透湿抵抗が著しく高くなり、透湿抵抗と強度のバランスがとれなくなることが確認される。また、比較例３の市販の合板では、透湿抵抗も強度も十分に得ることができないことが確認される。
【００４９】
（実施例６）
平均繊維長さ２５ｍｍ、平均繊維径１００μｍのケナフ繊維(繊維長の標準偏差１６ｍｍ、繊維径の標準偏差４１μｍ)を集合させてマット面重量が０．９４ｇ／ｃｍ２の繊維マットを作製した。この繊維マットの含水率を測定したところ、２５重量％であった。
【００５０】
そして接着剤塗布工程において、フェノール樹脂接着剤として、重量平均分子量４９８、分子量の範囲が９０〜１９０の単量体と分子量の範囲が２００〜２０００の多量体の重量比率が４０：６０のレゾール型フェノール樹脂接着剤（樹脂成分比率５０重量％、ｐＨ９．０、遊離フェノール１．４重量％、遊離ホルムアルデヒド０．０６重量％）を用い、フェノール樹脂接着剤に繊維マットを１０秒間浸漬した後、絞りローラに繊維マットを通すことによって、繊維マットにフェノール樹脂接着剤を、フェノール樹脂成分の含有率が２５重量％になるように付着させた。
【００５１】
次に、接着剤乾燥工程において、上記の接着剤を塗布した繊維マットに５０℃の乾燥空気を送風することによって、繊維マット中の水分量が１０重量％になるように乾燥を行なった。
【００５２】
次に、成形工程において、上記の乾燥した繊維マットを３層重ねた後、成形温度１７０℃、成形圧力３ＭＰａ、時間３．５分の条件で加熱加圧成形をすることによって、厚さ４ｍｍ、ボード密度７５０ｋｇ／ｍ３のケナフ繊維ボードを得た。
【００５３】
（実施例７）
接着剤塗布工程において、フェノール樹脂接着剤として、重量平均分子量５６０、分子量の範囲が９０〜１９０の単量体と分子量の範囲が２００〜２０００の多量体の重量比率が３０：７０のレゾール型フェノール樹脂接着剤（樹脂成分５０重量％、ｐＨ９．０、遊離フェノール１．４重量％、遊離ホルムアルデヒド０．０６重量％）を用いるようにした他は、実施例６と同様にしてケナフ繊維ボードを得た。
【００５４】
（実施例８）
接着剤塗布工程において、フェノール樹脂接着剤として、重量平均分子量６４０、分子量の範囲が９０〜１９０の単量体と分子量の範囲が２００〜２０００の多量体の重量比率が２０：８０のレゾール型フェノール樹脂接着剤（樹脂成分５２重量％、ｐＨ９．０、遊離フェノール１．４重量％、遊離ホルムアルデヒド０．０６重量％）を用いるようにした他は、実施例６と同様にしてケナフ繊維ボードを得た。
【００５５】
（実施例９）
繊維マットをまず繊維マット乾燥工程で含水率が１３重量％になるように乾燥した。このように乾燥した繊維マットを用い、後は実施例８と同様にしてケナフ繊維ボードを得た。
【００５６】
（実施例１０）
接着剤塗布工程において、フェノール樹脂接着剤として、重量平均分子量３６０、分子量の範囲が２００〜６５０の多量体が１００％のレゾール型フェノール樹脂接着剤（樹脂成分４７重量％、ｐＨ９．０、遊離フェノール１．０重量％、遊離ホルムアルデヒド０．０５重量％）を用いるようにした他は、実施例６と同様にしてケナフ繊維ボードを得た。
【００５７】
（実施例１１）
接着剤塗布工程において、フェノール樹脂接着剤として、重量平均分子量６０５、分子量の範囲が２００〜１０００の多量体が１００％のレゾール型フェノール樹脂接着剤（樹脂成分５２重量％、ｐＨ９．０、遊離フェノール１．０重量％、遊離ホルムアルデヒド０．０５重量％）を用いるようにした他は、実施例６と同様にしてケナフ繊維ボードを得た。
【００５８】
（実施例１２）
接着剤塗布工程において、フェノール樹脂接着剤として、重量平均分子量１０１０、分子量の範囲が２００〜２０００の多量体が１００％のレゾール型フェノール樹脂接着剤（樹脂成分５３重量％、ｐＨ９．５、遊離フェノール２．７重量％、遊離ホルムアルデヒド０．０６重量％）を用いるようにした他は、実施例６と同様にしてケナフ繊維ボードを得た。
【００５９】
（実施例１３）
接着剤塗布工程において、フェノール樹脂接着剤として、重量平均分子量４５０、分子量の範囲が９０〜１９０の単量体と分子量の範囲が２００〜１０００の多量体の重量比率が６０：４０のレゾール型フェノール樹脂接着剤（樹脂成分４７重量％、ｐＨ９．０、遊離フェノール１．０重量％、遊離ホルムアルデヒド０．０５重量％）を用いるようにした他は、実施例６と同様にしてケナフ繊維ボードを得た。
【００６０】
（実施例１４）
接着剤塗布工程において、フェノール樹脂接着剤として、重量平均分子量６９０、分子量の範囲が９０〜１９０の単量体と分子量の範囲が２００〜２０００の多量体の重量比率が３：９７のレゾール型フェノール樹脂接着剤（樹脂成分５２重量％、ｐＨ９．５、遊離フェノール２．７重量％、遊離ホルムアルデヒド０．０６重量％）を用いるようにした他は、実施例６と同様にしてケナフ繊維ボードを得た。
【００６１】
上記の実施例６〜１４で作製したケナフ繊維ボードについて、ＪＩＳ  Ａ  ５９０５（繊維板）で規定された方法に準拠し、吸水厚さ膨張率及び剥離強さの試験を行なった。その結果を表４に示す。
【００６２】
【表４】
2004314592.tif 000005
【００６３】
表４にみられるように、実施例６〜９のものはいずれも、吸水厚さ膨張率が小さく、寸法安定性に優れていると共に、剥離強さが高いことが確認される。
【図面の簡単な説明】
【００６４】
【図１】（ａ）はケナフ繊維の断面模式図、（ｂ）はフェノール樹脂の単量体成分の浸透状態を示すケナフ繊維の断面模式図、（ｃ）はフェノール樹脂の多量体成分の付着状態を示すケナフ繊維の断面模式図である。
【図２】フェノール樹脂の分子量分布の一例を示すグラフである。
【図３】ケナフ繊維の繊維径と繊維長の関係を示すグラフである。
【図４】（ａ）はフェノール樹脂接着剤のｐＨと繊維ボードの剥離強度の関係を示すグラフ、（ｂ）はフェノール樹脂接着剤のｐＨと繊維ボードの厚さ膨潤率の関係を示すグラフである。
【図５】（ａ）はフェノール樹脂接着剤中の遊離フェノールの含有率と繊維ボードの残存フェノールの関係を示すグラフ、（ａ）はフェノール樹脂接着剤中の遊離ホルムアルデヒドの含有率と繊維ボードからのホルムアルデヒド放散量の関係を示すグラフである。
【符号の説明】
【００６５】
１  ケナフ繊維
ｍ  フェノール樹脂の単量体成分
ｐ  フェノール樹脂の多量体成分
【図１】
2004314592.tif 000006
【図２】
2004314592.tif 000007
【図３】
2004314592.tif 000008
【図４】
2004314592.tif 000009
【図５】
2004314592.tif 000010